(57)【特許請求の範囲】
【請求項１】
乳化重合によりブタジエンおよび／またはイソプレン、および随時それと共重合可能なビニル化合物をベースとし、最終粒径（ＴＧL）が式
ＴＧL＝ＴＧS×（ｍL／ＤL）1/3／（ｍS／ＤS）1/3
但し式中
ＤL＝製造されるラテックス中のラテックスの粒子の密度、
ＤS＝使用する種の粒子の密度、
ｍL＝製造されるラテックス中のラテックスの粒子の質量、
ｍS＝使用する種の粒子の質量、
ＴＧL＝製造されるラテックスの粒径、
ＴＧS＝使用する種の粒径である、
に従うラテックスを製造する方法において、本方法に使用する単量体または無機顔料をベースとした粒径１０〜８０ｎｍの種ラテックスを最初に導入し、遊離基生成賦活剤および乳化剤の存在下において、単量体の重合速度対単量体の供給速度の比を０.０５〜０.７：１にコントロールして重合させるべき単量体を計量して加え、温度１０〜８５℃において変化率が９５％以上に達するまで重合を行い、乳化剤の導入量を単量体の全使用量に関し０.１〜１０重量％とし、共重合体中の上記共役ジエンの含量を１５重量％以上とし、該ビニル基を含む共重合可能単量体の含量を８５重量％以下とし、最初に導入される種の量を単量体の全使用量に関して０.０１〜１５重量％とすることを特徴とする方法。
【発明の詳細な説明】
【０００１】
本発明は乳化重合法により共役ジエンをベースにしたラテックスを製造する方法に関する。本発明方法により製造されたラテックスは浸漬成形品、例えばグローブ、合成レザー、被覆、例えば絨毯の被覆、紙の被覆およびレザーの被覆に特に適している。
【０００２】
乳化重合法によりラテックスを製造するバッチ法、半連続法、および連続法は文献から公知である。半連続法は単量体の供給工程および種／単量体供給工程の両方を含むものとする。半連続法においては、種（シード、ｓｅｅｄ）は工程の第１段階でつくられる（内部の種）か、または別につくられた種として重合に用いられる（外部の種）。
【０００３】
一般にバッチ法では、例えば温度または原料に対して必要とされる値が僅かに変動しても、粒子の数にかなりの変動が生じ、これによって重合速度が著しく影響を受ける場合が生じるという欠点がある。
【０００４】
バッチ法に比べ供給法では、重合の際に単量体の全量の一部だけが存在しているに過ぎないから、製造の信頼性に関して利点が得られる。しかしバッチ法に比べ、得られた共役ジエンの均質重合体および共重合体の交叉結合度が高く、或る種の用途に対してはこのことは欠点となる。
【０００５】
従って本発明の目的はバッチ法の上記欠点と供給法の上記欠点とを避け得る方法を提供することである。本発明方法は例えば分岐度および／または交叉結合度が低く、それが高い破断時伸びが組み合わされているラテックスを製造することを目的としている。また本発明は再現性が高く、且つ副成物（例えばディールス・アルダー反応生成物）の生成を最小限度に抑制し得る方法を提供することを目的としている。
【０００６】
従って本発明は乳化重合によりブタジエンおよび／またはイソプレン、および随時それと共重合可能なビニル化合物をベースにしたラテックスを製造する方法において、本方法に使用する単量体または無機顔料をベースとした粒径１０〜８０ｎｍの種ラテックスを最初に導入し、遊離基生成賦活剤および乳化剤の存在下において、単量体の重合速度対単量体の供給速度の比を０.０５〜０.７：１にコントロールして重合させるべき単量体を計量して加え、温度１０〜８５℃において変化率が９５％以上に達するまで重合を行い、乳化剤の導入量を単量体の全使用量に関し０.１〜１０重量％とし、共重合体中の上記共役ジエンの含量を１５重量％以上とし、該ビニル基を含む共重合可能単量体の含量を８５重量％以下とし、最初に導入される種の量を単量体の全使用量に関して０.０１〜１５重量％とすることにより、製造されるラテックスの最終粒径（ＴＧL）が式
ＴＧL＝ＴＧS×（ｍL／ＤL）1/3／（ｍS／ＤS）1/3
但し式中
ＤL＝製造されるラテックス中のラテックスの粒子の密度、
ＤS＝使用する種の粒子の密度、
ｍL＝製造されるラテックス中のラテックスの粒子の質量、
ｍS＝使用する種の粒子の質量、
ＴＧL＝製造されるラテックスの粒径、
ＴＧS＝使用する種の粒径である、
に従うラテックスを製造する方法に関する。
【０００７】
上記共役ジエンと共重合し得る他の単量体としては、本発明方に使用し得るビニル基を含んだ化合物がある。このようなビニル基を含む化合物の例としては、アクリロニトリル、メタクリロニトリル、ジクロロブタジエン、α−メチルスチレン、スチレン、アクリル酸エステル、メタクリル酸エステル、ビニルカルボン酸、例えばメタクリル酸、アクリル酸、フマル酸およびイタコン酸、並びにメタクリルアミドおよび／またはアクリルアミドがある。
【０００８】
使用できる他の単量体はＮ−メチロールアミド基を含むビニル化合物および／またはそのエステルまたはエーテル誘導体である。例として次のものが挙げられる。Ｎ−メチロールアクリルアミド、Ｎ−メチロールメタクリルアミド、Ｎ−メトキシメチル（メタ）アクリルアミド，Ｎ−ｎ−ブトキシメチル（メタ）アクリルアミドおよび／またはＮ−アセトキシメチル（メタ）アクリルアミド。
【０００９】
スルフォン酸および／またはスルフォネート基を含むビニル化合物も本発明方法におけるビニル化合物として使用することができる。その例には次のものがある。スチレンスルフォン酸、ビニルスルフォン酸、アリルスルフォン酸、メタリルスルフォン酸、（メタ）アクリル酸３−スルフォプロピルエステル、２−アクリルアミド−２−メチルプロパンスルフォン酸。これらは随時水溶性の塩の形で使用される。（メタ）アクリル酸３−スルフォプロピルエステルおよび２−アクリルアミド−２−メチルプロパンスルフォン酸が好適である。
【００１０】
本発明方法を用いれば、上記共役ジエンをベースにした均質重合体、および上記ジエンと上記共重合し得る単量体とをベースにした共重合体の両方を製造することができる。共重合体中の共役ジエンの割合は通常１５重量％以上、好ましくは２０〜９９重量％である。ビニル基を含有した共重合し得る単量体の含量は通常８５重量％以下、好ましくは８０〜１重量％である。
【００１１】
共重合を行う場合、使用する単量体相互間の定量的な比は製造されるラッテクスの特定の所望の用途に依存している。単量体相互間の最適な定量比は適当な予備実験により容易に決定することができ、また例えばヨーロッパ特許Ａ  ０  ４２２  ３７０号の第４頁１３〜２６行に記載された情報から推定することができる。
【００１２】
本発明方法はジエン重合体およびジエン共重合体（Ｉ）の製造に特に適しているが、これらの重合体および共重合体は混入された単量体に関し例えば下記のような組成をもっている（重量％で示し、全部で１００重量％になる）。
【００１３】
Ｉａ）８５〜１００重量％、好ましくは９０〜１００重量％のブタジエン、イソプレン。
【００１４】
Ｉｂ）０〜１０重量％、好ましくは０〜５重量％のビニルカルボン酸。
【００１５】
Ｉｃ）０〜１０重量％、好ましくは０〜５重量％のアクリロニトリル、メタクリロニトリル、スチレン、α−メチルスチレン、メタクリル酸エステル、アクリル酸エステル、および／またはスルフォネート、スルフォン酸、アミドおよび／またはＮ−メチロールアミド基を含むビニル化合物。
【００１６】
また下記の組成をもつ（Ｎ）ＳＢＲラテックス（ＩＩ）の製造の場合にも適している。
【００１７】
ＩＩａ）１５〜９９重量％、好ましくは２０〜９９重量％のブタジエンおよび／またはイソプレン。
【００１８】
ＩＩｂ）１〜８０重量％、好ましくは１〜６０重量％のアクリロニトリル、メタクリロニトリル、スチレン、α−メチルスチレンおよび／またはメタクリル酸メチルエステル。
【００１９】
ＩＩｃ）０〜２５重量％の（メタ）アクリル酸Ｃ2〜Ｃ8エステル。
【００２０】
ＩＩｄ）０〜１０重量％のビニルカルボン酸。
【００２１】
ＩＩｅ）０〜１５重量％のスルフォネート、スルフォン酸、アミドおよび／またはＮ−メチロールアミド基を含むビニル化合物。
【００２２】
本発明に使用する種は例えば本発明方法で製造されるラテックスをベースにしたラテックス、並びに製造すべきラテックス以外の単量体をベースにしたラテックスから成っている。例えば下記のものが適している：スチレン、および／またはアクリロニトリル、および／またはメタクリル酸メチル、および／またはブタジエン、および／または上記のビニルカルボン酸の１種をベースにしたラテックス。種のラテックスとして下記のものが好適に使用される：スチレンまたはブタジエンをベースにした均質重合体ラテックス、主単量体としてスチレンまたはメタクリル酸メチルをベースにし、共重合単量体として上記のビニルカルボン酸をベースにしたカルボキシル化された共重合体ラテックス。
【００２３】
最初に導入される種はの粒径は１０〜８０ｎｍ、好ましくは２０〜５０ｎｍの範囲である。
【００２４】
粒子が以後の重合の種として作用し得る無機顔料も本発明方法の種として使用することができる。平均粒径が５〜１００ｎｍの顔料、例えばシリカ・ゾルが適しており、その乳化重合の種としての使用法は文献に記載されている（Ｈｅｒｇｅｔｈ、Ｓｔａｒｒｅ、Ｓｃｈｍｕｔｚｌｅｒ、ＷａｒｔｅｗｉｇのＰｏｌｙｍｅｒ誌（１９８８年）２９巻、１９２３〜８頁記載の論文、Ｆｕｒｕｓａｗａ、Ｋｉｍｕｒａ、ＴａｇａｗａのＪ．Ｃｏｌｌｏｉｄ  Ｉｎｔｅｒｆａｃｅ  Ｓｃｉ．誌（１９８６年）１０９（１）巻、６９〜７６頁記載の論文）。
【００２５】
本発明方法においては、使用される種の全量を最初に導入するか、または使用する種の全量の内適当な一部分を導入することもできる。残りの種は後で重合の途中計量して加えることができる。本発明方法においては、最初に種の全量を重合すべき単量体の中に導入することが好ましい。
種の使用量は製造すべきラテックスの粒径に依存し、上記式（Ｉ）を用いて決定することができる。この量は通常１０〜８０ｎｍの粒径に対し、単量体の全量に関して０．０１〜１５重量％、好ましくは０．１〜５重量％であることが重要である。
【００２６】
本発明方法においては、単量体の重合速度対単量体の供給速度の比は０．７：１より小さく、好ましくは０．０５〜０．７：１、特に０．０５〜０．６：１である。
【００２７】
本発明方法においては、使用する単量体は遊離基生成賦活剤、乳化剤および水の存在下で重合させる。本発明方法に使用できる遊離基生成賦活剤は例えば無機の過酸化物化合物、例えば過酸化水素、ナトリウム、カリウムおよびアンモニウムの二過硫酸塩、過炭酸塩、および過硼酸塩、並びに有機過酸化物化合物、例えばアシルヒドロパーオキシド、ジアシルパーオキシド、アルキルヒドロパーオキシドおよびジアルキルパーオキシド、並びにエステル、例えば過安息香酸ｔ−ブチル、および無機および有機の賦活剤の組み合わせである。賦活剤の量は使用する単量体の全量に関し通常０．０１〜５重量％、好ましくは０．０５〜２．０重量％の範囲内である。
【００２８】
最も適した賦活剤は予備試験によって決定することができる。適合性は特に使用する単量体の性質および重合反応の温度に依存している。
【００２９】
さらに緩衝剤およびキレート化剤を存在させて乳化重合を行うと有利な場合が多い。適当な物質は例えばアルカリ金属の燐酸塩およびピロ燐酸塩（緩衝剤）、およびキレート化剤としてはアルカリ金属のエチレンジアミン四酢酸塩（ＥＤＴＡ）である。
【００３０】
緩衝剤およびキレート化剤の量は単量体の全量に関し通常０．０１〜１重量％である。
【００３１】
乳化重合には連鎖移動剤（調節剤）もしばしば使用される。典型的な連鎖移動剤は例えば有機の硫黄化合物、例えばＣ1〜Ｃ15アルキルメルカプタンであり、ｎ−、ｉ−およびｔ−ドデシルメルカプタンが好適である。連鎖移動剤の量は使用する単量体の全量に関し通常０．０５〜３重量％、好ましくは０．２〜２．０重量％である。
【００３２】
また本発明の乳化重合においては、仕上げられたラテックスの最終粒径が上記式に従うように必要な安定剤および／または乳化剤の添加を調節することが重要である。乳化剤は公知であり、乳化重合において通常使用される（Ｄ．Ｃ．Ｂｌａｃｋｌｅｙ、Ｅｍｕｌｓｉｏｎ  Ｐｏｌｙｍｅｒｉｚａｔｉｏｎ、第７章、Ａｐｐｌｉｅｄ  Ｓｃｉｅｎｃｅ  Ｐｕｂｌｉｓｈｅｒｓ  Ｌｔｄ．  ，Ｌｏｎｄｏｎ、１９７５年）。
【００３３】
本発明に使用できる乳化剤は特に、いわゆる陰イオン性乳化剤、例えば高級脂肪族アルコールサルフェート、高級アルキルスルフォネート、アルキルアリールスルフォネート、アリールスルフォネート、並びにそのフォルムアルデヒドとの縮合生成物、スルフォコハク酸エステルの塩、および硫酸化したエチレンオキシド付加物である。
【００３４】
いわゆる非イオン性乳化剤、例えばエチレンオキシドと、例えばラウリル、ミリスチル、セチル、ステアリルおよびオレイルアルコールのような脂肪族アルコール、例えばラウリン酸、ミリスチン酸、パルミチン酸、ステアリン酸およびオレイン酸のような脂肪酸、およびそのアミド、およびイソオクチル、イソノニルおよびドデシルフェノールのようなアルキルフェノールとの公知反応生成物を挙げることもできる。
【００３５】
脂肪酸および樹脂酸の塩はアルカリ性のｐＨ範囲における重合に対して特に適している。
【００３６】
上記乳化剤は一般に単量体の全使用量に関し０．１〜１０重量％、特に０．２〜８重量％で使用される。
【００３７】
乳化剤の全使用量はラテックスを安定化させ、重合中凝固物が生成しないように計算される。他方、あまり大量にまたあまり早い時期に乳化剤を加えないようにしなければならない。そうしないと新しくラテックス粒子が生成し、その結果重合速度が制御出来ないほど増大するからである。種の導入量および粒径から式（Ｉ）を用いて計算された最終粒径を制御することにより、新しくラテックス粒子が生成せず、もともと存在した粒子の凝集も起こらない方法で乳化剤が加えるかどうかを容易に検証することができる。
【００３８】
乳化重合に使用される水の量は水中のラテックスの固体分濃度が４０〜５５重量％になるように通常計算される。
【００３９】
本発明方法はアクリロニトリル／ブタジエン共重合体ラテックスの製造に特に適している。アクリロニトリル／ブタジエン共重合体ラテックスの製造には単量体として１５〜６０重量％のアクリロニトリルおよび／またはメタクリロニトリル、３９〜８４重量％のブタジエン、０〜１０重量％の上記ビニルカルボン酸の１種、並びに０〜２５重量％のアクリル酸および／またはメタクリル酸エステルおよび／またはスチレン、および０〜１５重量％のスルフォネート、アミド、Ｎメチロールアミドおよび／またはエーテル化されたおよび／またはエステル化されたＮ−メチロールアミド基を含むビニル化合物を用いることが好ましい。
アクリロニトリル／ブタジエン共重合体ラテックスは適当な還元剤と共にパーオキシ化合物をベースにした酸化還元賦活剤を存在させて製造される。この目的に特に適した酸化還元賦活剤はヒドロパーオキシド、例えばクメンヒドロパーオキシド、ジイソプロピルベンゼンヒドロパーオキシド、またはｔ−ブチルヒドロパーオキシドをベースにし、還元剤としてアルカリ／フォルムアルデヒドスルフォキシレートまたは亜硫酸アルカリを組み合わせたものである。重合は少量の（使用する単量体の全量に関し）Ｆｅ（ＩＩ）塩を存在させ、随時錯化剤、例えばＥＤＴＡを加えて（最高０．５重量％）行うことが好ましい。
アクリロニトリル／ブタジエン共重合体ラテックスを製造する場合、最初温度１０〜６０℃において単量体の変化率が最高６０％、好ましくは最高７０％になるまで重合を行い、次いで１０〜２０℃高い温度（第１段階で選んだ温度よりも）で（最高８０℃）９５％以上、好ましくは９８％以上まで反応を完結させるように行うことが有利である。重合の際成長するラテックスの粒子が安定に保たれ、式（Ｉ）の最終的なり粒径が得られるように、１種またはそれ以上の乳化剤を加える。粒径が８０〜２００ｎｍの範囲のアクリロニトリル／ブタジエン共重合体ラテックスは本発明方法を使用して好適に製造される。乳化剤の全使用量は重合反応中に凝集物が生じないように選ばれる。この目的に対し、所望の粒径に依存して、単量体の全使用量に関し１〜８０重量％の乳化剤が必要なことが経験によって示されている。
【００４０】
本発明方法は次にような利点をもっている。即ち実質的に凝集物が生じることなく重合を行うことができ、従来法を用いた場合重合の制御および再現が困難であったような臨界的な組成物に対しても、粒径および重合速度に関して優れた再現性が得られる。このような臨界的な組成物としては例えばアクリロニトリル含量が４０重量％より多いアクリロニトリル／ブタジエン共重合体ラテックスが含まれる。
【００４１】
これらのラテックスの使用特性に関しては従来法に比べて次のような利点が得られることを強調しておかなければならない。即ち交叉結合させない状態、および用途に応じ加硫した状態の両方において、それからつくられる乾燥した重合体は破断時伸びが高く、引張り強さが大きく、且つ摩耗特性が良好である。さらにバッチ法を使用し共役ジエンを用いて製造されたラテックスに比べ、本発明方法で製造されたラテックスは望ましくないディールス・アルダー反応による副成物の含量が少ないことを特徴としている。
【００４２】
本発明方法を使用して製造される共役ジエンをベースにしたラテックスは特に浸漬成形品の製造、および任意の種類の繊維を接合したり紙を被覆するための合成レザーをベースにした材料、レザー、織物、不織布または絨毯の裏地の製造に使用される。
【００４３】
下記実施例に記載された粒径はレーザー相関分光法によって決定された。また種のラテックスにたいしては超遠心法により粒径分布を決定し、数平均粒径（ＴＧＳ）は３７ｎｍであることが判った。種のラテックスに使用した種の粒子の密度はすべての実施例に対し１．０６ｇ／ｃｍである。
【００４４】
下記実施例においては重合中（単量体添加終了時点）及び重合終了後に試料を採取し、蒸発法で決定された固体分含量から、単量体添加終了時点及び重合終了後の重合変化率をそれぞれ計算した。重合速度対供給速度の比（Ｖ(polym.)：Ｖ(feed)）は単量体添加終了時点において決定された変化率から計算した。
【００４５】
【実施例】
実施例  １
４０ｇの３０％種ラテックス（粒径３７ｎｍ）を窒素を流したオートクレーブ中において３０２ｇの水と共に８０℃に加熱し、これに２時間以内で３６８ｇのスチレン、６００ｇのブタジエン、２０ｇのアクリル酸および１０ｇのｔ−ＤＤＭ（ｔ−ドデシルメルカプタン）から成る単量体／連鎖移動剤混合物を加える。これと平行して８ｇのドデシルベンゼンスルフォン酸ナトリウム、１ｇの苛性ソーダ、１ｇの過硫酸アンモニウムおよび４５０ｇの水からなる乳化剤供給物を２時間以内で加える。２時間後、８時間に亙る賦活剤供給期間が始まる。賦活剤は３ｇの過硫酸アンモニウムおよび６０ｇの水から成っている。重合の温度は８０℃であった。１５時間に及ぶ全重合時間の後に、蒸発法によって決定された濃度は５４．４％であり、これは９８．９％の変化率に相当する。
【００４６】
重合速度および単量体の供給速度との間の比は０．２５：１であった。
【００４７】
粒径は１６３ｎｍであると決定された（計算値１６７ｎｍ）。
【００４８】
対照例  １
４０ｇの３０％種ラテックス（粒径３７ｎｍ）を窒素を流したオートクレーブ中において３０２ｇの水と共に８０℃に加熱し、これに２時間以内で３６８ｇのスチレン、６００ｇのブタジエン、２０ｇのアクリル酸および１０ｇのｔ−ＤＤＭから成る単量体／連鎖移動剤混合物を加える。これと平行して８ｇのドデシルベンゼンスルフォン酸ナトリウム、１ｇの苛性ソーダ、１ｇの過硫酸アンモニウムおよび５１０ｇの水からなる乳化剤供給物を１２時間以内で加える。重合中の温度は８０℃であった。１８時間に及ぶ全重合時間の後に、蒸発法によって決定された濃度は５４．６％であり、これは９９．２％の変化率に相当する。
【００４９】
重合速度および単量体の供給速度との間の比は０．８０：１であった。
【００５０】
粒径は１６９ｎｍであると決定された（計算値１６７ｎｍ）。
【００５１】
0004478217.tif 000002
【００５２】
実施例  ２
６７ｇの３０％種ラテックス（粒径３７ｎｍ）を窒素を流したオートクレーブ中において８５３ｇの水、０．５ｇのエチレンジアミン四酢酸四ナトリウム（Ｎａ4ＥＤＴＡ）、０．０５ｇのＮａフォルムアルデヒドスルフォキシレートおよび０．０５ｇの硫酸鉄（ＩＩ）と共に４０℃に加熱し、１．０ｇのｔ−ブチルヒドロパーオキシドを加え、これに３時間以内で４５０ｇのアクリロニトリル、４８０ｇのブタジエン、４０ｇのメタクリル酸および５ｇのｔ−ＤＤＭから成る単量体／連鎖移動剤混合物を加える。これと平行して３０ｇのラウリル硫酸ナトリウム、０．５ｇのＮａフォルムアルデヒドスルフォキシレートおよび２８０ｇの水から成る乳化剤／賦活剤混合物を５時間以内で加える。４０℃で全部で１５時間に及ぶ全重合時間の後、蒸発法によって決定された濃度は４６．３％であり、これは９９．４％の変化率に相当する。
【００５３】
重合速度および単量体の供給速度との間の比は０．２２：１であった。
【００５４】
粒径は１３４ｎｍであると決定された（計算値１３８ｎｍ）。
【００５５】
対照例  ２ａ
６７ｇの３０％種ラテックス（粒径３７ｎｍ）を窒素を流したオートクレーブ中において８５３ｇの水、０．５ｇのＮａ4ＥＤＴＡ、０．０５ｇのＮａフォルムアルデヒドスルフォキシレートおよび０．０５ｇの硫酸鉄（ＩＩ）と共に４０℃に加熱し、１．０ｇのｔ−ブチルヒドロパーオキシドを加え、これに１２時間以内で４５０ｇのアクリロニトリル、４８０ｇのブタジエン、４０ｇのメタクリル酸および５ｇのｔ−ＤＤＭから成る単量体／連鎖移動剤混合物を加える。これと平行して３０ｇのラウリル硫酸ナトリウム、０．５ｇのＮａフォルムアルデヒドスルフォキシレートおよび２８０ｇの水から成る乳化剤／賦活剤混合物を１２時間以内で加える。４０℃で全部で１５時間に及ぶ全重合時間の後、蒸発法によって決定された濃度は４６．１％であり、これは９８．９％の変化率に相当する。
【００５６】
重合速度および単量体の供給速度との間の比は０．８１：１であった。
【００５７】
粒径は１４５ｎｍであると決定された（計算値１３８ｎｍ）。
【００５８】
対照例  ２ｂおよび２ｃ
９５０ｇの水、７．５ｇのラウリル硫酸ナトリウム、０．５ｇのＮａ4ＥＤＴＡを窒素を流したオートクレーブ中において４５０ｇのアクリロニトリル、５１０ｇのブタジエン、４０ｇのメタクリル酸および５ｇのｔ−ＤＤＭから成る単量体／連鎖移動剤混合物と共に４０℃に加熱する。この混合物を０．０５ｇのＮａフォルムアルデヒドスルフォキシレートおよび０．０５ｇの硫酸鉄（ＩＩ）を５０ｇの水中に含む溶液で賦活する。蒸発させた試料から決定された固体分含量１５％および３０％において、水９０ｇ中にラウリル硫酸ナトリウム１１．２５ｇ、ナトリウムフォルムアルデヒドスルフォキシレート０．１２５ｇを含む溶液をそれぞれ加えた。
【００５９】
対照例２ｂの重合には３時間の重合抑制時間が先行し、２３時間後変化率は９９％であり、粒径は１２９ｎｍであった。対照例２ｃにおいては、重合は直ちに開始し、１２時間後に９９．５％の変化率が得られたが、粒径は僅かに１００ｎｍであった。
【００６０】
実施例２、並びに対照例２ａ、２ｂおよび２ｃの重合体の性質の比較
【００６１】
【表１】
0004478217.tif 000003
【００６２】
1)ラテックスの乾燥物質１００重量％当たり１６．０重量％の加硫用ペースト
（１．５重量％の酸化亜鉛、１．５重量％の硫黄、０．６重量％のＮ−ジエチルジチオカルボン酸亜鉛、０．４重量％の亜鉛メルカプトベンゾチアゾール、０．４重量％のＮ−ペンタメチレンジチオカルバミン酸亜鉛、２．０重量％の二酸化チタン、０．４８重量％のナフタレンスルフォン酸縮合生成物のＮａ塩、９．１２重量％の水）。加硫は１０５℃で高温空気中において３０分間。
【００６３】
2)ＤＩＮ  ５３  ５０４による。
【００６４】
3)ＡＳＴＭ  Ｄ  ６２４による。
【００６５】
実施例２には、４５重量％のアクリロニトリルを含むアクリロニトリル／ブタジエン共重合体ラテックスの本発明方法による製造法が記載され、またこの方法と従来法の供給法（対照例２ａ）および通常のバッチ法（対照例２ｂ、ｃ）とが比較されている。これらのラテックスのデフォ（Ｄｅｆｏ）かたさはラテックスの可塑変形性を測定して決定した。デフォ値が実質的に同じであるにもかかわらず、引張り強さ、破断時伸びおよび引裂き伝播速度は、実施例２で得られた重合体の加硫されたフィルムの方が、対照例２ａのものより優れていた。対照例２ｂに関しては、同じレベルの使用特性が達成されたが、対照例２ｂ、ｃにおける重合工程および最終ラテックスの粒径に関する再現性が悪いという欠点は避けられた。
【００６６】
実施例  ３
実施例３、および対照例３ａおよび３ｂにおいては、重合に使用する連鎖移動剤の量を使用する単量体に関して実施例２、２ａおよび２ｂの０．５重量％を１．０重量％に増加させた。
【００６７】
６７ｇの３０％種ラテックス（粒径３７ｎｍ）を窒素を流したオートクレーブ中において８５３ｇの水、０．５ｇのＮａ4ＥＤＴＡ、０．０５ｇのＮａフォルムアルデヒドスルフォキシレートおよび０．０５ｇの硫酸鉄（ＩＩ）と共に４０℃に加熱し、１．０ｇのｔ−ブチルヒドロパーオキシドを加え、これに３時間以内において４５０ｇのアクリロニトリル、４８０ｇのブタジエン、４０ｇのメタクリル酸および１０ｇのｔ−ＤＤＭから成る単量体／連鎖移動剤混合物を加える。これと平行して３０ｇのラウリル硫酸ナトリウム、０．５ｇのＮａフォルムアルデヒドスルフォキシレートおよび２８０ｇの水から成る乳化剤／賦活剤混合物を５時間以内で加える。４０℃で全部で１５時間に及ぶ全重合時間の後、蒸発法によって決定された濃度は４６．４％であり、これは９９．４％の変化率に相当する。
【００６８】
重合速度および単量体の供給速度との間の比は０．２０：１であった。
【００６９】
粒径は１３６ｎｍであると決定された（計算値１３８ｎｍ）。
【００７０】
対照例  ３ａ
６７ｇの３０％種ラテックス（粒径３７ｎｍ）を窒素を流したオートクレーブ中において８５３ｇの水、０．５ｇのＮａ4ＥＤＴＡ、０．０５ｇのＮａフォルムアルデヒドスルフォキシレートおよび０．０５ｇの硫酸鉄（ＩＩ）と共に４０℃に加熱し、１．０ｇのｔ−ブチルヒドロパーオキシドを加え、これに１２時間以内で４５０ｇのアクリロニトリル、４８０ｇのブタジエン、４０ｇのメタクリル酸および１０ｇのｔ−ＤＤＭから成る単量体／連鎖移動剤混合物を加える。これと平行して３０ｇのラウリル硫酸ナトリウム、０．５ｇのＮａフォルムアルデヒドスルフォキシレートおよび２８０ｇの水から成る乳化剤／賦活剤混合物を１２時間以内で加える。４０℃で全部で１５時間に及ぶ全重合時間の後、蒸発法によって決定された濃度は４６．０％であり、これは９８．２％の変化率に相当する。
【００７１】
重合速度および単量体の供給速度との間の比は０．８１：１であった。
【００７２】
粒径は１３８ｎｍであると決定された（計算値１３８ｎｍ）。
【００７３】
対照例  ３ｂ
９５０ｇの水、７．５ｇのラウリル硫酸ナトリウム、０．５ｇのＮａ4ＥＤＴＡを窒素を流したオートクレーブ中において４５０ｇのアクリロニトリル、５１０ｇのブタジエン、４０ｇのメタクリル酸および１０ｇのｔ−ＤＤＭから成る単量体／連鎖移動剤混合物と共に４０℃に加熱する。この混合物を０．０５ｇのＮａフォルムアルデヒドスルフォキシレートおよび０．０５ｇの硫酸鉄（ＩＩ）を５０ｇの水中に含む溶液で賦活する。蒸発させた試料から決定された固体分含量１５％および３０％において、水９０ｇ中にラウリル硫酸ナトリウム１１．２５ｇ、ナトリウムフォルムアルデヒドスルフォキシレート０．１２５ｇを含む溶液をそれぞれ加えた。
【００７４】
変化率が５０〜７０％の範囲内では重合は制御できず、４０〜５５℃から温度は制御できないほど上昇することが観測された。僅か７時間後に重合は完結する。ラテックスの濃度は４６．７％であった。これは変化率９９．５％に相当する。粒径は僅かに８６ｎｍであった。
【００７５】
実施例３、並びに対照例３ａおよび３ｂの重合体の性質の比較
【００７６】
【表２】
0004478217.tif 000004
【００７７】
1)ＤＩＮ  ５３  ５０４による。
【００７８】
2)ＡＳＴＭ  Ｄ  ６２４による。
【００７９】
3)ラテックスの乾燥物質１００重量％当たり１６．０重量％の加硫用ペースト
（１．５重量％の酸化亜鉛、１．５重量％の硫黄、０．６重量％のＮ−ジエチルジチオカルボン酸亜鉛、０．４重量％の亜鉛メルカプトベンゾチアゾール、０．４重量％のＮ−ペンタメチレンジチオカルバミン酸亜鉛、２．０重量％の二酸化チタン、０．４８重量％のナフタレンスルフォン酸縮合生成物のＮａ塩、９．１２重量％の水）。加硫は１０５℃で高温空気中において３０分間。
【００８０】
バッチ法を用いて行われた対照例３ｂによれば、この方法では重合が制御できないことを示している。実施例３を対照例３ａおよび３ｂと比較すれば、本発明方法によって単量体を添加することにより、交叉結合しない状態および加硫した状態の両方において重合体フィルムの特性に利点が得られる。
【００８１】
本発明の主な特徴及び態様は次の通りである。
１．乳化重合によりブタジエンおよび／またはイソプレンおよび／またはクロロプレン、および随時それと共重合可能なビニル化合物をベースにしたラテックスを製造する方法において、本方法に使用する単量体または無機顔料をベースとした粒径１０〜８０ｎｍの種ラテックスを最初に導入し、遊離基生成賦活剤および乳化剤の存在下において、単量体の重合速度対単量体の供給速度の比が０．０５〜０．７：１になるように重合させるべき単量体を計量して加え、温度１０〜８５℃において変化率が９５％以上に達するまで重合を行い、乳化剤の導入は製造されるラテックスの最終粒径（ＴＧL）が式
ＴＣL＝ＴＧS×（ｍL／ＤL）1/3／（ｍS／ＤS）1/3
但し式中
ＤL＝製造されるラテックス中のラテックスの粒子の密度、
ＤS＝使用する種の粒子の密度、
ｍL＝製造されるラテックス中のラテックスの粒子の質量、
ｍS＝使用する種の粒子の質量、
ＴＧL＝製造されるラテックスの粒径、
ＴＧS＝使用する種の粒径である、
に従うようにし、乳化剤の量は単量体の全使用量に関し０．１〜１０重量％であり、共重合体中の上記共役ジエンの含量は１５重量％以上であり、該ビニル基を含む共重合可能単量体の含量は８５重量％以下であり、最初に導入される種の量は単量体の全使用量に関して０．０１〜１５重量％である方法。
【００８２】
２．温度２０〜８０℃において重合を行う上記第１項記載の方法。
【００８３】
３．変化率が９８％以上になるまで重合を行う上記第１および２項記載の方法。